(57)【要約】      （修正有）【課題】優れた透け防止性を有し、且つ濃染性の低下が抑制された熱収縮性複合糸の提供。【解決手段】仮撚中空マルチフィラメントａとポリエステル延伸糸ｂとを含み、捲縮率が５％以下である熱収縮性複合糸であって、仮撚中空マルチフィラメントａは、無機酸化物微粒子を２超〜１０質量％含む第一の樹脂部２と、無機酸化物微粒子を２質量％以下含む第二の樹脂部３とを有しており、仮撚中空マルチフィラメントａを構成する単糸１の横断面において、第二の樹脂部３が単糸の内周表面及び外周表面を含む中空形状を形成し、第一の樹脂部２が第二の樹脂部３中で中空形状の中心側から外周側へ放射状に向かう６〜３０個の葉部を含む多葉形状を形成しており、仮撚中空マルチフィラメントａを構成する単糸１が、中空率３〜３０％、且つ異形度が２０％以下であり、ポリエステル延伸糸ｂの伸度が１５〜４０％、且つ沸水収縮率が１０〜２５％である、熱収縮性複合糸。【選択図】図３
2019065413.tif 000002
【特許請求の範囲】
【請求項１】
仮撚中空マルチフィラメントａとポリエステル延伸糸ｂとを含み、捲縮率が５％以下である熱収縮性複合糸であって、
前記仮撚中空マルチフィラメントａは、無機酸化物微粒子を２質量％超１０質量％以下含む第一の樹脂部と、無機酸化物微粒子を２質量％以下含む第二の樹脂部とを有しており、
前記仮撚中空マルチフィラメントａを構成する単糸の横断面において、前記第二の樹脂部が前記単糸の内周表面及び外周表面を含む中空形状を形成し、前記第一の樹脂部が前記第二の樹脂部中で前記中空形状の中心側から外周側へ放射状に向かう６〜３０個の葉部を含む多葉形状を形成しており、前記第一の樹脂部で形成された葉部が単糸の外周表面の一部を形成していてもよい、
前記仮撚中空マルチフィラメントａを構成する単糸が、中空率３〜３０％、且つ異形度が２０％以下であり、
前記ポリエステル延伸糸ｂの伸度が１５〜４０％、且つ沸水収縮率が１０〜２５％である、
熱収縮性複合糸。
【請求項２】
トルクが４５Ｔ／Ｍ以上である、請求項１に記載の熱収縮性複合糸。
【請求項３】
前記仮撚中空マルチフィラメントａと前記ポリエステル延伸糸ｂとの質量比率が、（仮撚中空マルチフィラメントａ）／（ポリエステル延伸糸）＝９５／５〜６５／３５である、請求項１又は２に記載の熱収縮性複合糸。
【請求項４】
前記仮撚中空マルチフィラメントａにおける前記第一の樹脂部と前記第二の樹脂部との質量比率が、（第一の樹脂部）／（第二の樹脂部）＝３０／７０〜９０／１０である、請求項１〜３のいずれかに記載の熱収縮性複合糸。
【請求項５】
前記仮撚中空マルチフィラメントａが鞘側に配され、ポリエステル繊維Ｂが芯側に配されてなる複合糸であって、
前記仮撚中空マルチフィラメントａは、無機酸化物微粒子を２質量％超１０質量％以下含む第一の樹脂部と、無機酸化物微粒子を２質量％以下含む第二の樹脂部とを有しており、
前記仮撚中空マルチフィラメントａを構成する単糸の横断面において、前記第二の樹脂部が前記単糸の内周表面及び外周表面を含む中空形状を形成し、前記第一の樹脂部が前記第二の樹脂部中で前記中空形状の中心側から外周側へ放射状に向かう６〜３０個の葉部を含む多葉形状を形成しており、前記第一の樹脂部で形成された葉部が単糸の外周表面の一部を形成していてもよい、
前記仮撚中空マルチフィラメントａを構成する単糸が、中空率３〜３０％、且つ異形度が２０％以下である、複合糸。
【請求項６】
請求項１〜４のいずれかに記載の熱収縮性複合糸、又は請求項５に記載の複合糸を含む、織編物。
【請求項７】
以下の工程（イ）〜（ハ）を含む、請求項１〜４のいずれかに記載の熱収縮性複合糸の製造方法。
（イ）下記（１）〜（３）を満足する高配向未延伸中空マルチフィラメント糸ａと、伸度１５〜４０％且つ沸水収縮率１０〜２５％のポリエステル延伸糸ｂとを準備する工程
（１）無機酸化物微粒子を２質量％超１０質量％以下、及びポリエステル含む第一の樹脂部と、無機酸化物微粒子を２質量％以下、及びポリエステル含む第二の樹脂部とを有する。
（２）構成単糸の横断面において、前記第二の樹脂部が前記単糸の内周表面及び外周表面を含む中空形状を形成して、前記第一の樹脂部が前記第二の樹脂部中で前記中空形状の中心側から外周側へ放射状に向かう６〜３０個の葉部を含む多葉形状を形成しており、前記第一の樹脂部で形成された葉部が単糸の外周表面の一部を形成していてもよい。
（３）前記単糸は中空部を有し、中空率が３〜３０％である。
（ロ）前記高配向未延伸中空マルチフィラメント糸aを、流体旋回ノズルを用いて、仮撚係数２００００以下、延伸倍率１．１倍以下、加撚／解撚の張力比１．０〜１．２５で、仮撚加工を施して、仮撚中空マルチフィラメント糸aを得る工程、及び
（ハ）前記仮撚中空マルチフィラメント糸aと前記ポリエステル延伸糸bとを、流体噴射加工により複合し、熱収縮性複合糸を得る工程。
【請求項８】
工程（イ）で準備する高配向未延伸中空マルチフィラメント糸ａが、更に下記（４）〜（７）を満たす、請求項７に記載の製造方法。
（４）構成単糸の横断面において、前記葉部の外周側の先端部が曲線形状である。
（５）構成単糸の横断面において、構成単糸の外周長に対する、第一の樹脂部の構成単糸の外周表面への露出長の割合が１０％以下である。
（６）構成単糸の横断面において、構成単糸の中心から外周までの距離に対する、構成単糸の外周から前記葉部の端部までの最短距離の割合の平均値が、１０％以下である。
（７）伸度が１００〜１８０％である。
【請求項９】
請求項１〜４のいずれかに記載の熱収縮性複合糸に対して熱収縮処理を行う工程を含む、請求項５に記載の複合糸を製造する方法。
【請求項１０】
以下の工程（i）〜（iii）を含むことを特徴とする、織編物の製造方法。
（i）請求項１〜４のいずれかに記載の熱収縮性複合糸を準備する工程、
（ii）前記熱収縮性複合糸を製織編して生機を製造する工程、及び
（iii）前記生機に対し熱収縮処理を行い、織編物を得る工程。
【発明の詳細な説明】
【技術分野】
【０００１】
本発明は、透け防止性に優れ、濃染性の低下が抑制された熱収縮性複合糸、及び当該熱収縮性複合糸を熱収縮させた複合糸に関する。更に、本発明は、当該熱収縮性複合糸又は複合糸を使用した織編物に関する。
【背景技術】
【０００２】
従来、涼感性や透け防止性を織編物に付与する繊維として、酸化チタン等の無機酸化物微粒子を含有した合成樹脂からなるフィラメントが知られている。例えば、特許文献１には、無機酸化物微粒子を高濃度に含有する部分と無機酸化物微粒子を含有しない部分とからなり、中空部を有し、かつ断面形状を特定のものとした複合繊維が記載されている。この複合繊維は、織編物とした場合に、湿潤時の透け防止性に優れ、更に涼感性及び紫外線防止性を備えさせることができる。
【０００３】
また、特許文献２に記載の様に、特定の中空部を維持する様に得られた仮撚中空マルチフィラメント糸は、光の反射及び屈折が効果的に発現し、防透性に優れる。
【０００４】
一方、特許文献１及び２で提案されている複合繊維は延伸糸（ＳＤＹ糸）であるが、生産工程の簡略化、コストまたは取扱性の観点から、各種衣料分野においては、ＳＤＹ糸又はＦＤＹ糸に代えて、高配向未延伸糸（ＰＯＹ糸）を用いることが主流になりつつある。
【０００５】
高配向未延伸糸から仮撚加工糸を得る方法としては、一般的に延伸同時仮撚加工法が採用されている。この延伸同時仮撚加工法で得られる仮撚加工糸は、捲縮特性、糸質特性とも一般の延伸糸から得られる仮撚加工糸と遜色がなく、一般衣料用として広く用いられている。また、この延伸同時仮撚加工法における仮撚方式には、一般にスピンドル方式とフリクション方式が採用されている。
【０００６】
ここで、一般的な同時延伸仮撚加工に中空部を有する高配向未延伸中空糸を用いた場合、スピンドル方式及びフリクション方式のどちらの場合でも中空繊維が仮撚時に物理的圧力によって中空部分が潰れてしまう為、目標とする中空率が得られず、中空繊維本来の軽量性等の機能が十分に発揮されないという欠点がある。
【０００７】
また、無機酸化微粒子を含有するフィラメントは濃染性（染料による染色性）に劣る上、このようなフィラメントに上記のような同時延伸仮撚加工を施すと、配向が進行されて、更に濃染性が低下してしまう。
【先行技術文献】
【特許文献】
【０００８】
【特許文献１】特開２０１６−１１３７１５号公報
【特許文献２】特開２０１６−１１３７１４号公報
【発明の概要】
【発明が解決しようとする課題】
【０００９】
本発明の目的は、無機酸化物微粒子を含有する仮撚中空マルチフィラメントを含む熱収縮性複合糸であって、当該仮撚中空マルチフィラメントにおける中空部分が維持され、優れた透け防止性を有し、且つ濃染性の低下が抑制された熱収縮性複合糸を提供することである。また、本発明の他の目的は、当該熱収縮性複合糸を熱収縮した複合糸を提供することである。また、本発明の他の目的は、当該熱収縮性複合糸又は複合糸を使用した織編物を提供することである。
【課題を解決するための手段】
【００１０】
本発明者らは、前記課題を解決すべく鋭意検討を行ったところ、(i)特定の構造を有する高配向未延伸中空マルチフィラメントaを流体旋回ノズルを使用して所定条件下で仮撚加工して仮撚中空マルチフィラメントaを得る工程、及び(ii)当該仮撚中空マルチフィラメントaと、特定のポリエステル延伸糸ｂとを流体噴射加工によって複合化する工程を経るにより、中空率が３〜３０％に維持された仮撚中空マルチフィラメント糸を含み、捲縮率が５％以下である熱収縮性複合糸が得られることを見出した。また、当該熱収縮性複合糸、及び当該熱収縮性複合糸を熱収縮した複合糸は、優れた透け防止性を有し、しかも無機酸化物微粒子を含んでいながらも濃染性の低下が抑制されていることを見出した。更に、当該熱収縮性複合糸、及び当該熱収縮性複合糸を熱収縮した複合糸を含む織編物は、薄くて軽量であっても、優れた透け防止性を備え得ることを見出した。本発明は、かかる知見に基づいて更に検討を重ねることにより完成したものである。
【００１１】
即ち、本発明は下記に掲げる態様の発明を提供する。
項１．  仮撚中空マルチフィラメントａとポリエステル延伸糸ｂとを含み、捲縮率が５％以下である熱収縮性複合糸であって、
前記仮撚中空マルチフィラメントａは、無機酸化物微粒子を２質量％超１０質量％以下含む第一の樹脂部と、無機酸化物微粒子を２質量％以下含む第二の樹脂部とを有しており、
前記仮撚中空マルチフィラメントａを構成する単糸の横断面において、前記第二の樹脂部が前記単糸の内周表面及び外周表面を含む中空形状を形成し、前記第一の樹脂部が前記第二の樹脂部中で前記中空形状の中心側から外周側へ放射状に向かう６〜３０個の葉部を含む多葉形状を形成しており、前記第一の樹脂部で形成された葉部が単糸の外周表面の一部を形成していてもよい、
前記仮撚中空マルチフィラメントａを構成する単糸が、中空率３〜３０％、且つ異形度が２０％以下であり、
前記ポリエステル延伸糸ｂの伸度が１５〜４０％、且つ沸水収縮率が１０〜２５％である、
熱収縮性複合糸。
項２．  トルクが４５Ｔ／Ｍ以上である、項１に記載の熱収縮性複合糸。
項３．  前記仮撚中空マルチフィラメントａと前記ポリエステル延伸糸ｂとの質量比率が、（仮撚中空マルチフィラメントａ）／（ポリエステル延伸糸）＝９５／５〜６５／３５である、項１又は２に記載の熱収縮性複合糸。
項４．  前記仮撚中空マルチフィラメントａにおける前記第一の樹脂部と前記第二の樹脂部との質量比率が、（第一の樹脂部）／（第二の樹脂部）＝３０／７０〜９０／１０である、項１〜３のいずれかに記載の熱収縮性複合糸。
項５．  前記仮撚中空マルチフィラメントａが鞘側に配され、ポリエステル繊維Ｂが芯側に配されてなる複合糸であって、
前記仮撚中空マルチフィラメントａは、無機酸化物微粒子を２質量％超１０質量％以下含む第一の樹脂部と、無機酸化物微粒子を２質量％以下含む第二の樹脂部とを有しており、
前記仮撚中空マルチフィラメントａを構成する単糸の横断面において、前記第二の樹脂部が前記単糸の内周表面及び外周表面を含む中空形状を形成し、前記第一の樹脂部が前記第二の樹脂部中で前記中空形状の中心側から外周側へ放射状に向かう６〜３０個の葉部を含む多葉形状を形成しており、前記第一の樹脂部で形成された葉部が単糸の外周表面の一部を形成していてもよい、
前記仮撚中空マルチフィラメントａを構成する単糸が、中空率３〜３０％、且つ異形度が２０％以下である、複合糸。
項６．  項１〜４のいずれかに記載の熱収縮性複合糸、又は項５に記載の複合糸を含む、織編物。
項７．  以下の工程（イ）〜（ハ）を含む、項１〜４のいずれかに記載の熱収縮性複合糸の製造方法。
（イ）下記（１）〜（３）を満足する高配向未延伸中空マルチフィラメント糸ａと、伸度１５〜４０％且つ沸水収縮率１０〜２５％のポリエステル延伸糸ｂとを準備する工程
（１）無機酸化物微粒子を２質量％超１０質量％以下、及びポリエステル含む第一の樹脂部と、無機酸化物微粒子を２質量％以下、及びポリエステル含む第二の樹脂部とを有する。
（２）構成単糸の横断面において、前記第二の樹脂部が前記単糸の内周表面及び外周表面を含む中空形状を形成して、前記第一の樹脂部が前記第二の樹脂部中で前記中空形状の中心側から外周側へ放射状に向かう６〜３０個の葉部を含む多葉形状を形成しており、前記第一の樹脂部で形成された葉部が単糸の外周表面の一部を形成していてもよい。
（３）前記単糸は中空部を有し、中空率が３〜３０％である。
（ロ）前記高配向未延伸中空マルチフィラメント糸aを、流体旋回ノズルを用いて、仮撚係数２００００以下、延伸倍率１．１倍以下、加撚／解撚の張力比１．０〜１．２５で、仮撚加工を施して、仮撚中空マルチフィラメント糸aを得る工程、及び
（ハ）前記仮撚中空マルチフィラメント糸aと前記ポリエステル延伸糸bとを、流体噴射加工により複合し、熱収縮性複合糸を得る工程。
項８．  工程（イ）で準備する高配向未延伸中空マルチフィラメント糸ａが、更に下記（４）〜（７）を満たす、項７に記載の製造方法。
（４）構成単糸の横断面において、前記葉部の外周側の先端部が曲線形状である。
（５）構成単糸の横断面において、構成単糸の外周長に対する、第一の樹脂部の構成単糸の外周表面への露出長の割合が１０％以下である。
（６）構成単糸の横断面において、構成単糸の中心から外周までの距離に対する、構成単糸の外周から前記葉部の端部までの最短距離の割合の平均値が、１０％以下である。
（７）伸度が１００〜１８０％である。
項９．  項１〜４のいずれかに記載の熱収縮性複合糸に対して熱収縮処理を行う工程を含む、項５に記載の複合糸を製造する方法。
項１０．  以下の工程（i）〜（iii）を含むことを特徴とする、織編物の製造方法。
（i）項１〜４のいずれかに記載の熱収縮性複合糸を準備する工程、
（ii）前記熱収縮性複合糸を製織編して生機を製造する工程、及び
（iii）前記生機に対し熱収縮処理を行い、織編物を得る工程。
【発明の効果】
【００１２】
本発明の熱収縮性複合糸及び複合糸は、中空部が維持された仮撚中空マルチフィラメント糸を含んでおり、優れた透け防止性を有しており、薄い織編物の製造に用いても、十分な透け防止性を付与することができる。また本発明の熱収縮性複合糸及び複合糸は、糸条の配向度が抑えられて染着性が高まり、濃染性が向上していることから、濃色の衣料等に用いられた場合は高級感を付与することができる。
【図面の簡単な説明】
【００１３】
【図１】単糸の横断面の異形度の算出に使用される外接円径（Ｄ）及び内接円径（ｄ）を模式的に示した図である。
【図２】本発明の熱収縮性複合糸の断面形状の模式図である。
【図３】本発明の製造方法に用いられる高配向未延伸中空マルチフィラメント糸Ａの長手方向に対する横断面形状の一例を示す模式図である。
【図４】本発明において使用される流体旋回ノズルの一例を示す縦断面図である。
【図５】本発明の製造方法の一例を示す概略工程図である。
【図６】本発明の織編物に含まれる複合糸の横断面形状の模式図である。
【図７】実施例１で得られた熱収縮性複合糸の断面写真である（倍率：２３０倍）。
【図８】比較例１で得られた熱収縮性複合糸の断面写真である（倍率：２３０倍）。
【発明を実施するための形態】
【００１４】
１．熱収縮性複合糸
本発明の熱収縮性複合糸は、仮撚中空マルチフィラメントａとポリエステル延伸糸ｂとを含むものであり、捲縮率が５％以下である。当該仮撚中空マルチフィラメントａは、無機酸化物微粒子を２質量％超１０質量％以下含む第一の樹脂部と、無機酸化物微粒子を２質量％以下含む第二の樹脂部とを有しており、当該仮撚中空マルチフィラメントａを構成する単糸の断面形状において、当該第二の樹脂部が当該単糸の内周及び外周を含む中空形状を形成しており、当該第一の樹脂部が当該第二の樹脂部中で前記中空形状の中心側から外周側へ放射状に向かう６〜３０個の葉部を含む多葉形状を形成している。更に、当該仮撚中空マルチフィラメントａの中空率が３〜３０％、且つ異形度が２０％以下であり、当該ポリエステル延伸糸ｂの伸度が１５〜４０％、且つ沸水収縮率が１０〜２５％である。このような特徴を具備することによって、優れた透け防止性を有すると共に、無機酸化物微粒子を含んでいながらも濃染性の低下を抑制することが可能になる。以下、本発明の熱収縮性複合糸について詳述する。
【００１５】
［仮撚中空マルチフィラメントａ］
仮撚中空マルチフィラメント糸ａを構成する単糸は、第一の樹脂部と第二の樹脂部を含む中空糸である。仮撚中空マルチフィラメント糸ａは、後述する旋回ノズルによって仮撚されていることにより、ポリエステルの配向の進行が極力抑えられ、その結果、優れた濃染性を具備すると共に、中空部が潰れずに維持され、優れた透け防止性を具備することが可能になっている。
【００１６】
仮撚中空マルチフィラメント糸ａを構成する単糸の横断面（長さ方向に対して垂直方向の断面）において、第二の樹脂部が前記単糸の内周表面（単糸の外側表面の境界）及び外周表面（単糸の中空部分の境界）を含む中空形状を形成しており、第一の樹脂部が第二の樹脂部中で前記中空形状の中心側から外周側へ放射状に向かう６〜３０個の葉部を含む多葉形状を形成している。即ち、第二の樹脂部は、仮撚中空マルチフィラメント糸ａを構成する単糸の外形を形成する樹脂部になり、第一の樹脂部は、第二の樹脂部に包埋された状態で、前記多葉形状を形成している。なお、第二の樹脂部は、単糸の断面の外周表面全てを構成していてもよく、また当該外周表面の一部は第二の樹脂部（葉部）によって形成（即ち、葉部の一部が外周表面に露出）していてもよい。
【００１７】
第一の樹脂部によって形成される葉部は、８〜２５個であることが好ましい。本発明において、葉部とは、略長方形、略楕円形、略台形等の形状で少なくとも一方の角が曲線であるものをいう。また、第一の樹脂部によって形成される葉部は、例えば、略長方形、略楕円形、又は略台形等のような各辺は、滑らかなものであってもよいが、例えば、微小な凸部及び／又は凹部を有するもの又は波線であってもよい。また、第一の樹脂部によって形成される葉部は、互いに連結していてもよく、また互いに分離していていもよい。また、複数の葉部の内、一部の葉部が連結しており、他の葉部が互いに分離した形状になっていてもよい。仮撚中空マルチフィラメント糸ａは、後述する「高配向未延伸中空マルチフィラメント糸ａ」が仮撚されたものであり、基本的には、仮撚中空マルチフィラメント糸ａにおける第一樹脂部及び第二樹脂部の形状は、製造原糸となる高配向未延伸中空マルチフィラメント糸ａにおける第一樹脂部及び第二樹脂部の形状を踏襲している。即ち、後述する「高配向未延伸中空マルチフィラメント糸ａ」の欄で図示する第一の樹脂部と第二の樹脂部の具体的形状は、異形度の点を除いて、基本的には仮撚中空マルチフィラメント糸ａにも該当する。
【００１８】
仮撚中空マルチフィラメント糸ａを構成する単糸の断面は、葉部が回転対称形であることが好ましい。ここで回転対称形とは、単糸の断面の中心点を軸にして一定角回転させると元の形と重なるものをいう。第一の樹脂部で形成される葉部の形状が回転対称形であることにより、透け防止性に寄与する葉部の遮蔽性に片寄りが生じにくく、すべての角度に対して均一な透け防止性が得られやすくなる。
【００１９】
第一の樹脂部及び第二の樹脂部に含まれる樹脂は、ポリエステルである。ポリエステルの種類については、特に制限されないが、例えば、ポリエチレンテレフタレート（ＰＥＴ）、ポリブチレンテレフタレート、ポリトリメチレンテレフタレート等のポリアルキレンテレフタレート；ポリブチレンサクシネート（ＰＢＳ）等のバイオマス由来モノマーを化学的に重合してなるバイオマスポリマー等が挙げられる。
【００２０】
上記ポリエステルは、溶融粘度、熱的特性及び相溶性等を踏まえて、必要に応じて、イソフタル酸、又は５−スルホイソフタル酸などの芳香族ジカルボン酸；アジピン酸、コハク酸、スベリン酸、セバシン酸、ドデカン二酸等の脂肪族ジカルボン酸；エチレングリコール、プロピレングリコール、１、４−ブタンジオール、１、４−シクロヘキサンジメタノール等の脂肪族ジオール；グリコール酸、ヒドロキシ酪酸、ヒドロキシ吉草酸、ヒドロキシカプロン酸、ヒドロキシペンタン酸、ヒドロキシヘプタン酸、ヒドロキシオクタン酸等のヒドロキシカルボン酸；ε−カプロラクトン等の脂肪族ラクトン等が重合されていてもよい。
【００２１】
第一の樹脂部と第二の樹脂部に使用されるポリエステルは、それぞれ同一のものであってもよく、また相互に異なるものであってもよい。第一の樹脂部と第二の樹脂部に使用されるポリエステルが、相互に異なるものを使用する場合、互いに相溶性に優れるポリエステルの組み合わせであることが好ましい。このように相溶性に優れたポリエステルの組み合せとすることにより、第一の樹脂部と第二の樹脂部とが、製糸工程又は製織編工程において物理的衝撃又は熱的衝撃を受けた場合であっても、剥離しにくくなる。
【００２２】
本発明において、無機酸化物微粒子は、太陽光の遮蔽効果が高いものが好適であり、例えば、酸化チタン、酸化カルシウム、酸化マグネシウム、又は酸化亜鉛等の微粒子が挙げられる。中でも、酸化チタン微粒子が好ましい。第一の樹脂部と第二の樹脂部に使用される無機酸化物微粒子は、それぞれ同一のものであってもよく、また相互に異なるものであってもよい。
【００２３】
無機酸化物微粒子の粒子径については、第一の樹脂部及び第二の樹脂部で分散可能な程度に微細化されているものであればよい。
【００２４】
第一の樹脂部において、無機酸化物微粒子の含有量は２質量％超１０質量％以下である。このような含有量を充足することにより、前述する第一の樹脂部の形状と相俟って、優れた透け防止性を獲得でき、更に優れた紫外線防止性を具備することも可能になる。更に、このような含有量を充足することにより、紡糸操業性も良好になる。第一の樹脂部における無機酸化物微粒子の含有量として、好ましくは５質量％以上８質量％以下が挙げられる。
【００２５】
第二の樹脂部において、無機酸化物微粒子の含有量は２質量％以下である。このような含有量を充足することにより、透け防止性を備えつつ、紡糸操業性、製糸工程及び製織編工程における工程通過性を良好にすることができる。透け防止性及び工程通過性を好適に両立させるという観点から、第二の樹脂部における無機酸化物微粒子の含有量として、好ましくは０質量％以上１質量％以下、更に好ましくは０質量％超０．５質量％以下が挙げられる。
【００２６】
また、第一の樹脂部、及び／又は第二の樹脂部には、無機酸化物微粒子以外に、必要に応じて、酸化防止剤等の安定剤や、蛍光剤、顔料、抗菌剤、消臭剤、艶消し剤、強化剤等が含まれていてもよい。
【００２７】
仮撚中空マルチフィラメント糸ａを構成する単糸において、第一の樹脂部と第二の樹脂部との質量比（第一の樹脂部／第二の樹脂部）については、特に制限されないが、例えば、３０／７０〜９０／１０、好ましくは６０／４０〜８０／２０が挙げられる。
【００２８】
上記質量比（第一の樹脂部／第二の樹脂部）が３０／７０以上であると、透け防止性及び紫外線防止性をより一層向上させることができる。一方、質量比が９０／１０以下であると、工程通過性がより一層良好になる。とりわけ、質量比（第一の樹脂部／第二の樹脂部）が６０／４０〜８０／２０を充足している場合、透け防止性、紫外線防止性、及び工程通過性を格段に向上させることができる。
【００２９】
仮撚中空マルチフィラメント糸ａは、構成する単糸の中空率が３〜３０％である。このように単糸中空率が保持され、且つ後述する異形度を充足することにより、優れた透け防止性を備えさせ、軽量性を実現することが可能になる。また、中空率が１０％以上であると、同一繊度、及び同一フィラメント数を有する原糸に対して嵩高性を有していることになる。透け防止性及び軽量性をより一層向上させるという観点から、当該中空率として、好ましくは５〜２５％、更に好ましくは１０〜２５％が挙げられる。
【００３０】
本発明において、中空率は、以下の測定方法に従って求められる値である。仮撚中空マルチフィラメント糸ａの単繊維の長手方向に対する垂直方向の断面を、光学顕微鏡を用い倍率３４５倍にて断面写真を撮影し、この断面写真から画像処理により、全体の面積と中空部の面積を測定し、全体の面積に対する中空部の面積の割合を中空率（％）として算出する。なお本発明において、中空率は、仮撚中空マルチフィラメント糸から２０本の単糸を採取し、これらの平均値を取った値である。
【００３１】
仮撚中空マルチフィラメント糸ａを構成する単糸は、異形度が２０％以下である。異形度が２０％以下であると、単糸の潰れ具合が小さい、即ち単糸中空部が十分に保持されていることなる。透け防止性をより一層向上させるという観点から、当該異形度として、好ましくは１５％以下、更に好ましくは２〜１０％が挙げられる。
【００３２】
本発明において、異形度は、以下の測定方法に従って求められる値である。先ず、仮撚中空マルチフィラメント糸ａの単糸の横断面を５８０倍に拡大撮影する。得られた拡大写真から、単糸の横断面に外接する真円の径を外接円径（Ｄ）、当該横断面に内接する真円の径を内接円径（ｄ）として求める。図１に、外接円径（Ｄ）及び内接円径（ｄ）を模式的に表した図を示す。図１では、便宜上、中空部分については割愛している。外接円径（Ｄ）及び内接円径（ｄ）の値から、下記式に従って異形度を算出する。本発明において、異形度は、仮撚中空マルチフィラメント糸から２０本の単糸を採取し、これらの平均値を取った値である。
異形度（％）＝（１−ｄ／Ｄ）×１００
【００３３】
仮撚中空マルチフィラメント糸ａの伸度については、特に制限されないが、例えば、１００〜１８０％、好ましくは１２０〜１６０％が挙げられる。伸度がこの範囲であることで、糸条の配向度が抑えることができ、その結果、染着性が高まり、濃染性をより一層向上させることができる。仮撚中空マルチフィラメント糸ａの伸度は、ＪＩＳ  Ｌ１０１３  ８．５．１に基づいて、定速伸長型の引張り試験機を用いて、試料長２００ｍｍ、引張り速度２００ｍｍ／ｍｉｎの条件で引張試験を行うことによって求められる値である。
【００３４】
仮撚中空マルチフィラメント糸ａの単糸繊度としては、特に制限されないが、例えば、０．５〜５．０ｄｔｅｘ、好ましくは０．８〜４．０ｄｔｅｘ、更に好ましくは１．０〜３．０ｄｔｅｘが挙げられる。また、仮撚中空マルチフィラメント糸ａの単糸本数についても、特に制限されないが、透け防止性を高める目的から多い方が好ましく、例えば、１０〜２００本、好ましくは２０〜１００本が挙げられる。
【００３５】
［ポリエステル延伸糸ｂ］
ポリエステル延伸糸ｂは、伸度が１５〜４０％である。このような伸度を充足することにより、織編物の製造工程において、製織編後の後加工（例えば、染色加工等を含む一連の加工）で不可避的に張力が付加されても、物性を安定に維持することができ、織編物の品位品質面でのトラブルを抑制することが可能になる。ポリエステル延伸糸ｂの伸度として、好ましくは２０〜３５％が挙げられる。ポリエステル延伸糸ｂの伸度の測定方法は、仮撚中空マルチフィラメント糸ａの伸度の場合と同様である。
【００３６】
また、ポリエステル延伸糸ｂの沸水収縮率が１０〜２５％である。このような沸水収縮率を充足していると、後述の熱水収縮処理後の収縮によって、製造される織編物に、優れたハリコシ感、硬くなり過ぎない風合いを付与することが可能になる。ポリエステル延伸糸ｂの沸水収縮率として、好ましくは１２〜２３％が挙げられる。本発明において、ポリエステル延伸糸ｂの沸水収縮率は、ＪＩＳ  Ｌ１０１３  ８．１８．１に規定されている「かせ寸法変化率（Ａ法）」において、１００℃の熱水中で３０分間浸漬する条件で測定されるかせ寸法変化率である。また、後述するポリエステル高配向未延伸糸Ｂの沸水収縮率の測定方法も同様である。
【００３７】
ポリエステル延伸糸ｂの総繊度としては、特に制限されないが、例えば、２０〜７０ｄｔｅｘ、好ましくは３０〜４５ｄｔｅｘが挙げられる。また、ポリエステル延伸糸ｂの単糸本数についても、特に制限されないが、例えば、６〜３６本、好ましくは１２〜２４本が挙げられる。
【００３８】
［熱収縮性複合糸］
本発明の熱収縮性複合糸は、上記仮撚中空マルチフィラメントａと上記ポリエステル延伸糸ｂとを含む複合糸である。
【００３９】
本発明の熱収縮性複合糸において、仮撚中空マルチフィラメントａとポリエステル延伸糸ｂとの質量比率（ａ／ｂ）については、特に制限されないが、例えば、９５／５〜６５／３５、好ましくは８５／１５〜７５／２５が挙げられる。質量比率がこの範囲にあると、透け防止性及び風合いをより一層向上させることができる。
【００４０】
本発明の熱収縮性複合糸は、捲縮率は５％以下である。捲縮率が５％以下であると、ポリエステルフィラメント糸のねじれ現象が弱くなり、繊維内部の構造変化（例えば、形態ひずみ）が少なく、しかも断面変形が緩やかなものとなるため、仮撚中空マルチフィラメントａの中空部が潰れずに維持されると共に、仮撚中空マルチフィラメントａの配向の進行が極力抑えられ、優れた濃染性を実現できる。本発明の熱収縮性複合糸の捲縮率として、好ましくは１．０〜２．５％、より好ましくは１．５〜２．５％が挙げられる。
【００４１】
本発明において、熱収縮性複合糸の捲縮率は、以下の方法により測定して得られる値である。まず、枠周１．１２５ｍの検尺機を用いて巻き数５回で熱収縮性複合糸をカセ取りした後、カセを室温下フリー状態でスタンドに一昼夜吊り下げる。次に、カセに０．０００１４７ｃＮ／ｄｔｅｘの荷重を掛けたまま沸水中に投入し３０分間湿熱処理する。その後、カセを取り出し、水分を濾紙で軽く取り、室温下フリー状態で３０分間放置する。そして、カセに０．０００１４７ｃＮ／ｄｔｅｘの荷重及び０．００１７７ｃＮ／ｄｔｅｘ（軽重荷）を掛け、長さＸを測定する。続いて、０．０００１４７ｃＮ／ｄｔｅｘの荷重は掛けたまま、軽重荷に代えて０．０４４ｃＮ／ｄｔｅｘの荷重（重荷重）を掛け、長さＹを測定する。その後、捲縮率（％）＝（Ｙ−Ｘ）／Ｙ×１００なる式に基づき、算出する。捲縮率の測定は、熱収縮性複合糸の５本について行い、それぞれの平均をその糸の捲縮率とする。
【００４２】
本発明の熱収縮性複合糸のトルクについては、特に制限されないが、例えば、下記測定条件にて求められるトルクが、４５Ｔ／Ｍ以上、好ましくは５０Ｔ／Ｍ以上、より好ましくは５５以上が挙げられる。当該トルクが４５Ｔ／Ｍ以上であると、ポリエステルフィラメント糸のねじれ現象が弱くなり、繊維内部の構造変化（例えば、形態ひずみ）が少なく、しかも断面変形が緩やかなものとなるため、仮撚中空マルチフィラメントａの中空部が潰れずに維持され易くなると共に、配向の進行が極力抑えられ、濃染性をより一層向上させることができる。また、トルクが高い程、撚りの効果は大きく集束性に優れる織編物を製造することが可能になる。
＜トルクの測定条件＞
先ず、熱収縮性複合糸２００ｃｍを、ピンを支点にＵ字状に吊り下げる（熱収縮性複合糸の両端が上部、支点となるピンが下部となるように配置）。熱収縮性複合糸の両上端に０．３３ｃＮ／ｄｔｅｘの初荷重を掛けて固定する。支点となるピンの熱収縮性複合糸部分に０．００３ｃＮ／ｄｔｅｘの荷重を掛けた後、ピンを外し、懸垂状態で自己旋回させる。自己旋回が止まった時点で検撚し、旋回数を求め、１メートル当たりの撚数をトルク（Ｔ／Ｍ）として算出する。
【００４３】
［熱収縮性複合糸の製造方法］
本発明の熱収縮性複合糸の製造方法は、以下の工程（イ）〜（ハ）を含む。
（イ）下記（１）〜（３）を満足する高配向未延伸中空マルチフィラメント糸ａと、伸度１５〜４０％且つ沸水収縮率１０〜２５％のポリエステル延伸糸ｂとを準備する工程
（１）無機酸化物微粒子を２質量％超１０質量％以下、及びポリエステル含む第一の樹脂部と、無機酸化物微粒子を２質量％以下、及びポリエステル含む第二の樹脂部とを有する。
（２）構成単糸の横断面において、前記第二の樹脂部が前記単糸の内周表面及び外周表面を含む中空形状を形成して、前記第一の樹脂部が前記第二の樹脂部中で前記中空形状の中心側から外周側へ放射状に向かう６〜３０個の葉部を含む多葉形状を形成しており、前記第一の樹脂部で形成された葉部が単糸の外周表面の一部を形成していてもよい。
（３）前記単糸は中空部を有し、中空率が３〜３０％である。
（ロ）前記高配向未延伸中空マルチフィラメント糸aを、流体旋回ノズルを用いて、仮撚係数２００００以下、延伸倍率１．１倍以下、加撚／解撚の張力比１．０〜１．２５で、仮撚加工を施して、仮撚中空マルチフィラメント糸aを得る工程
（ハ）前記仮撚中空マルチフィラメント糸aと前記ポリエステル延伸糸bとを、流体噴射加工により複合し、熱収縮性複合糸を得る工程
【００４４】
以下、本発明の熱収縮性複合糸の製造方法について、工程毎に具体的に説明する。
【００４５】
［工程（イ）］
工程（イ）では、高配向未延伸中空マルチフィラメント糸ａと、ポリエステル延伸糸ｂとを準備する。
【００４６】
（高配向未延伸中空マルチフィラメント糸ａ）
本発明の熱収縮性複合糸の製造方法では、高配向未延伸中空マルチフィラメント糸ａが、製造後に仮撚中空マルチフィラメントａになる。高配向未延伸中空マルチフィラメント糸ａは、無機酸化物微粒子を２質量％超１０質量％以下、及びポリエステル含む第一の樹脂部と、無機酸化物微粒子を２質量％以下、及びポリエステル含む第二の樹脂部とを有する。高配向未延伸中空マルチフィラメント糸ａにおける第一の樹脂部と第二の樹脂部において、使用される無機酸化物微粒子及びポリエステルの種類や含有量、必要に応じて含有できる他の成分等については、前記仮撚中空マルチフィラメントａの場合と同様である。
【００４７】
高配向未延伸中空マルチフィラメント糸ａの構成単糸の横断面において、前記第二の樹脂部が前記構成単糸の外周表面（単糸の外側表面の境界）及び内周表面（単糸の中空部分の境界）を含む中空形状を形成しており、前記第一の樹脂部が前記第二の樹脂部中で前記中空形状の中心側から外周側へ放射状に向かう６〜３０個の葉部を含む多葉形状を形成している。即ち、高配向未延伸中空マルチフィラメント糸ａの構成単糸は、仮撚中空マルチフィラメント糸ａの場合と同様に、第二の樹脂部は、仮撚中空マルチフィラメント糸ａの構成単糸の外形を形成する樹脂部になり、第一の樹脂部は、第二の樹脂部に包埋された状態で、前記多葉形状を形成している。なお、第二の樹脂部は、構成単糸の外周表面全てを構成していてもよく、また構成単糸の外周表面の一部が第二の樹脂部で形成（即ち、葉部の一部が外周表面に露出）されていてもよい。このように、高配向未延伸中空マルチフィラメント糸aの構成単糸の断面が６〜３０個の葉部を含む多葉形状であることから、得られた熱収縮性複合糸における仮撚中空マルチフィラメントａでも、互いに隣り合う葉部同士の間隔を小さくすることができる。
【００４８】
第一の樹脂部によって形成される葉部は、８〜２５個であることが好ましい。本発明において、葉部の形状については、仮撚中空マルチフィラメントａの欄に記載の通りである。
【００４９】
高配向未延伸中空マルチフィラメント糸ａの構成単糸の断面形状として、具体的には、図３に示す断面形状が例示される。図３（ａ）〜（ｄ）に例示するように、第一の樹脂部は単糸の中心側から外周側に放射状に向かう葉部を形成するが、葉部（第一の樹脂）は、第二の樹脂部の中で分離して存在してもよいし（例えば、図３（ａ）、（ｃ）及び（ｄ））、第二の樹脂部の中で互いに連結してもよい（例えば、図３（ｂ））。また、６〜３０個の葉部のうち、一部が連結され、残りが第二の樹脂部によって分離して存在してもよい。
【００５０】
高配向未延伸中空マルチフィラメント糸ａの構成単糸の断面が、葉部が回転対称形であることが好ましい。ここで回転対称形とは、単糸の断面の中心点を軸にして一定角回転させると元の形と重なるものをいう。第一の樹脂部で形成される葉部の形状が回転対称形であることにより、紡糸ノズルから紡出された単糸がいわゆる糸曲がりの現象を呈し、安定な紡糸性又は良好な糸質が得られないという問題が発生しにくくなる。また、透け防止性に寄与する葉部の遮蔽性に片寄りが生じにくく、すべての角度に対して均一な透け防止性が得られやすくなる。
【００５１】
第一の樹脂部によって形成される葉部が、互いに分離して存在する場合、隣り合う葉部同士での最短間隔は、０．１〜２．０μｍであることが好ましく、０．３〜１．０μｍであることが更に好ましい。このような最短間隔を満たすように、第一の樹脂部によって形成される葉部が独立して存在することにより、葉部の一つに入射し拡散反射した太陽光が隣り合う葉部でさらに拡散反射されることが繰り返されやすくなり、中空部を設けることによる効果と相俟って、透け防止性をより一層向上させ得ると推測される。
【００５２】
また、葉部は、外周側の先端部が曲線形状であることが好ましい。先端部が曲線形状であることにより、織編物とした場合に湿潤時の透け防止性をより一層向上させることができる。このような効果は、得られた熱収縮性複合糸における仮撚中空マルチフィラメントａに入射した太陽光が曲線形状である葉部の先端部により拡散反射を起こすことに起因すると推測される。
【００５３】
高配向未延伸中空マルチフィラメント糸ａの構成単糸の横断面において、単糸の外周表面は、第二の樹脂部で全て形成されていてもよいが、単糸の外周表面の一部が第一の樹脂部で形成され、残部が第二の樹脂部で形成されていてもよい。単糸の外周表面の一部が第一の樹脂部で形成（即ち、単糸の外周表面の一部に第一の樹脂部が露出）されている場合、単糸の外周長（μｍ）に対する第一の樹脂部の単糸の外周表面への露出長（第一の樹脂部によって形成されている外周部分の長さ）（μｍ）の割合（ＥＣ）としては、１０％以下であることが好ましく、５％以下であることが更に好ましい。割合（ＥＣ）を１０％以下とすることにより、紡糸操業性、製糸工程及び製織編工程における工程通過性を良好にすることができる。
【００５４】
高配向未延伸中空マルチフィラメント糸ａの構成単糸の横断面において、構成単糸の中心（中空部分の中心点）から外周までの距離（μｍ）に対する、構成単糸の外周から葉部の端部までの最短距離（μｍ）の比率（ＤＣ）の平均値が１０％以下であることが好ましく、５％以下であることが更に好ましい。上記平均比率（ＤＣ）が１０％以下である場合、第二の樹脂部の領域のうち、葉部から単糸外周面まで存在する第二の樹脂部の領域が小さくなり、この領域を太陽光が透過し難くなる。これにより、この領域を透過する太陽光の量が少なくなるので、透け防止性をより一層向上させ、紫外線防止性も良好にすることが可能になる。ここで、比率（ＤＣ）の平均値とは、構成単糸の断面に存在する全ての葉部について前記比率（ＤＣ）を求め、平均値を算出することによって求められる値である。
【００５５】
上記割合（ＥＣ）及び平均比率（ＤＣ）は、紡糸ノズルの形状、合成樹脂の粘度、紡糸温度等の紡糸条件を適宜調整することにより制御することができる。
【００５６】
高配向未延伸中空マルチフィラメント糸ａの構成単糸の横断面の外周形状は、略真円であり、通常、異形度が３％以下である。高配向未延伸中空マルチフィラメント糸ａの構成単糸の異形度の測定方法については、仮撚中空マルチフィラメントａの場合と同様である。
【００５７】
高配向未延伸中空マルチフィラメント糸ａの構成単糸は中空部を有し、その中空率は３〜３０％であることが必要であり、好ましくは７〜２５％、更に好ましくは１２〜２５％である。また、中空部は、紡糸操業性、又は均一な透け防止性などの観点から、単糸の中心部に配されることが好ましい。高配向未延伸中空マルチフィラメント糸ａの構成単糸の中空率の測定方法は、前記前記仮撚中空マルチフィラメントａの場合と同様である。
【００５８】
高配向未延伸中空マルチフィラメント糸ａの構成単糸の横断面は、前述したように第一の樹脂部で形成される多葉形状に加え、特定の中空部が設けられる。これにより、得られた熱収縮性複合糸における仮撚中空マルチフィラメントａは、従来の同心円状の複合繊維、直線状の分割型繊維、又は中空部を設けない複合繊維と比較して、透け防止性が向上し、優れた涼感性や紫外線防止性を付与することができる。これは、中空部を更に設けることにより、中空部に含有される空気層の屈折率と第一の樹脂部及び／又は第二の樹脂部との屈折率とが相違するものとなるため、単糸に入射した太陽光が中空部で屈折することに起因することによる相乗的な効果によるものと推測される。
【００５９】
高配向未延伸中空マルチフィラメント糸ａの構成単糸の中空率が１０％未満であると、単糸の断面に占める中空部が小さいため、空気層と第一の樹脂部及び／又は第二の樹脂部との屈折率差による効果が十分に発現せず、透け防止性が不十分になることがある。また、中空率が３０％を超えると、製糸工程や後加工工程での潰れによる中空部の消失、又は中空部の剥離によるフィブリル化若しくは白化を招くため好ましくない。
【００６０】
高配向未延伸中空マルチフィラメント糸ａの伸度については、特に制限さればいが、例えば、１００〜１８０％、好ましくは１２０〜１６０％が挙げられる。伸度が１００％未満であると後述の仮撚工程において、糸切れが多発するおそれがある。一方、１８０％を超える高配向未延伸糸を得ようとしても、製造時に糸切れや品質低下等が発生して、安定供給が難しくなる傾向が現れる。高配向未延伸中空マルチフィラメント糸ａの伸度の測定方法は、前記仮撚中空マルチフィラメント糸ａの伸度の場合と同様である。
【００６１】
高配向未延伸中空マルチフィラメント糸ａの構成単糸において、第一の樹脂部と第二の樹脂部との質量比（第一の樹脂部／第二の樹脂部）については、特に制限されないが、例えば、３０／７０〜９０／１０、好ましくは６０／４０〜８０／２０が挙げられる。
【００６２】
高配向未延伸中空マルチフィラメント糸ａの単糸繊度としては、例えば、０．５〜５．０ｄｔｅｘ、好ましくは０．８〜４．０ｄｔｅｘが挙げられる。
【００６３】
高配向未延伸中空マルチフィラメント糸ａの単糸本数は、前記仮撚中空マルチフィラメント糸ａの場合と同様である。
【００６４】
高配向未延伸中空マルチフィラメント糸ａは、公知の製造方法で得ることができる。
【００６５】
（ポリエステル延伸糸ｂ）
本発明の熱収縮性複合糸の製造方法では、工程（イ）で準備するポリエステル延伸糸ｂが、そのまま熱収縮性複合糸に含まれるポリエステル延伸糸ｂになる。即ち、工程（イ）で準備するポリエステル延伸糸ｂの構成は、前述する通りである。
【００６６】
［工程（ロ）］
工程（ロ）では、前記高配向未延伸中空マルチフィラメント糸aを、流体旋回ノズルを用いて、仮撚係数２００００以下、延伸倍率１．１倍以下、加撚／解撚の張力比１．０〜１．２５で、仮撚加工を施して、仮撚中空マルチフィラメント糸aを得る。
【００６７】
一般に、高配向未延伸マルチフィラメント糸から仮撚加工糸を得る方法としては、延伸同時仮撚加工法が採用されている。この延伸同時仮撚加工法における仮撚方式には、一般にスピンドル方式とフリクション方式が採用されているが、どちらの方式も延伸倍率を低くするとバルーニングによる糸切れや解撚状態など操業性に影響がある為、ある程度の延伸倍率、及び加工張力が必要とされる。
【００６８】
そのため、中空部を有する前記高配向未延伸中空マルチフィラメント糸aを延伸同時仮撚加工法により加工した場合、仮撚加工時に延伸と同時に撚りを与える必要がある為、単糸形態が崩れ易く、前記高配向未延伸中空マルチフィラメント糸aで有していた単糸中空部も単糸形態が崩れると共に潰れ易くなる。また、延伸同時仮撚加工法では、ある程度の延伸倍率、及び加工張力が必要とされる為、配向が促進され濃染性に劣るものとなる。
【００６９】
本発明では、高配向未延伸中空マルチフィラメントａに対して、流体旋回ノズルを用いて仮撚係数２００００以下、延伸倍率１．１以下、解撚／加撚の張力比１．０〜１．２５の仮撚条件で仮撚加工することで、中空部を保持した仮撚中空マルチフィラメント糸ａを含む複合糸が得られる。なお、流体旋回ノズルとしては、例えば、特開平４−２１４４３１号公報の図９に記載された、流体旋回ノズルを用いることができる。
【００７０】
上記条件で仮撚加工することで、高配向未延伸中空マルチフィラメント糸aを加撚、解撚張力を０．０５〜０．１５ｇ／ｄの応力値以下とし、実質的に延伸することなく仮撚加工できる。加えて、仮撚係数２００００以下での加工が可能な為、加撚による繊維の捩じれ作用を抑制できる。つまり、仮撚加工時の延伸と加撚による糸形態に加わる応力を抑えられるため、中空部を保持した仮撚中空マルチフィラメント糸aを得ることができる。フリクション方式等を用いた通常の仮撚加工では、高配向未延伸中空マルチフィラメントａの中空部が潰れて防透性に劣り、織編物とした場合に厚地となってしまう。
【００７１】
工程（ロ）における仮撚加工条件において、仮撚係数については２００００以下であり、１５０００以下であることが好ましく、１００００以下であることがより好ましい。仮撚係数が２００００を超えると、加撚による繊維の捩じれ作用が強くなることで、単糸形態が変化し、単糸中空部が潰れ易くなるため、好ましくない。なお、仮撚係数は、仮撚数（単位：Ｔ／Ｍ）と、糸条繊度Ｔ（単位：デニール）を用い、下記式により求められる。
仮撚係数＝仮撚数×Ｔ1/2
【００７２】
工程（ロ）における仮撚加工条件において、延伸倍率については、１．１以下であることが好ましい。延伸倍率が１．１以上を超えると、単糸形態が変化し、単糸中空部が潰れ易くなるため、好ましくない。
【００７３】
工程（ロ）における仮撚加工条件において、解撚／加撚の張力比については１．０〜１．２５であり、１．０〜１．１であることが好ましい。張力比が前記範囲内にあることで、走行糸条が加撚点と解撚点の張力差によって起こる繊維内部の構造変化を最小限に抑えることができる。加撚張力、解撚張力は０．０５〜０．１５ｇ／ｄが好ましく、０．０５〜０．１２５ｇ／ｄが好ましい。
【００７４】
工程（ロ）における仮撚加工条件において、仮撚加工時のヒーター温度については、未延伸糸が融着を起こさない２００〜３２０℃、好ましくは２２０〜３００℃の範囲で採用すればよく、捲縮特性をより高めるには、前記範囲内で高温の方が好ましい。
【００７５】
また、流体旋回ノズルを用いることで、前記高配向未延伸中空マルチフィラメント糸aの延伸が抑制されて、ポリエステルの配向度を過度に進行させるのを抑制できる。
【００７６】
流体旋回ノズルの一例を図４に示す。図４において、糸条供給口１６の接線方向に圧縮流体がエアー供給口１７から噴出され、走行糸条を加撚する。ここで、上述した加撚／解撚張力比を１．０〜１．２５とするためには、糸条供給口１６に対してエアー供給口１７がほぼ垂直になるように設け、糸条供給口１６の糸条入口側と糸条出口側の口径を、同等もしくは糸条出口側から糸条入口側に向かってテーパー状に広くすればよい。そして、加撚張力を解撚張力と同等もしくは若干低く設定するのは、走行糸条が加撚点と解撚点の張力差によって起こる繊維内部の構造変化を最小限に抑えるためである。
【００７７】
［工程（ハ）］
工程（ハ）では、前記仮撚中空マルチフィラメント糸aと前記ポリエステル延伸糸bとを、流体噴射加工により複合し、熱収縮性複合糸を得る。
【００７８】
流体噴射の手法としては、例えば、インターレース、またはタスラン加工を採用して繊維を交絡させる手法が挙げられる。
【００７９】
流体噴射加工の条件としては、オーバーフィード率が１．０〜３．０％であることが好ましい。また、エアー圧が１．５〜５．０ｋｇ／ｃｍ2であることが好ましい。
【００８０】
工程（ロ）によって得られる仮撚中空マルチフィラメント糸ａの伸度は、１００〜１８０％と伸度が高いが、工程（ハ）で伸度４０％以下のポリエステル延伸糸ｂと流体噴射加工により複合糸とすることで、糸条全体としての伸度が低い熱収縮性複合糸が得られる。
【００８１】
［工程（ロ）及び（ハ）の具体的実施態様］
次に、本発明の熱収縮性複合糸の製造方法において、前記工程（ロ）及び（ハ）の具体的実施態様について、図５の工程模式図を参照しながら詳述する。
【００８２】
先ず、上記の高配向未延伸糸中空マルチフィラメント糸ａ、ポリエステル延伸糸ｂのパッケージＹＡ、ＹＢをそれぞれクリールに仕掛ける。
【００８３】
次に、ポリエステル延伸糸ｂを第一供給ローラ６へ導入し、第１引取ローラ１１から引き出す。この際の延伸倍率としては、好ましくは０．９８〜１．０２倍程度である。ここで、延伸倍率とは、第一供給ローラ６の表面速度と第１引取ローラ１１の表面速度との比（延伸倍率＝第１引取ローラ１１の表面速度／第一供給ローラ６の表面速度）をいう。ポリエステル延伸糸ｂの延伸倍率が０．９８倍未満の場合、糸加工時に第一供給ローラ６と第１引取ローラ１１間でポリエステル延伸糸ｂに弛みが発生し、ローラへの糸の巻付きや糸切れの要因となり得る。一方、延伸倍率が１．０２倍を超えると、ポリエステル延伸糸ｂの繊度、伸度等の糸物性が変わる可能性がある。
【００８４】
ここで、ポリエステル延伸糸ｂは同等の糸質物性を得られるポリエステル高配向未延伸糸を代替し使用しても良い。その際は、第一供給ローラ６と第１引取ローラ１１との間で、ヒーターで熱を加えながらポリエステル高配向未延伸糸を延伸する延伸工程を行い、ポリエステル延伸糸ｂと同等の延伸糸を得る。このときの延伸条件としては、例えば、総繊度５４．３ｄｔｅｘ、フィラメント数１２本で伸度１１５．４％のポリエステル高配向未延伸糸を用意し、ヒーター温度２６０℃、延伸倍率１．６０倍で熱延伸することで、総繊度３３．９ｄｔｅｘ、伸度３１．０％、沸水収縮率２２．８％のポリエステル延伸糸ｂを得られる。
【００８５】
次に、上記高配向未延伸中空マルチフィラメント糸ａを所定条件下で流体旋回ノズルにより仮撚する仮撚工程を行う。すなわち、高配向未延伸中空マルチフィラメント糸ａを、仮撚係数２００００以下、延伸倍率１．１以下、解撚／加撚の張力比１．０〜１．２５の仮撚条件で仮撚する。具体的には、図５に示すように、高配向未延伸中空マルチフィラメント糸ａを第二供給ローラ７へ導入し、ヒーター８、クーリングプレート９、流体旋回ノズル１０を経て、第二引取ローラ１３から引き出すことで、仮撚中空マルチフィラメント糸ａを得る。ここで、図５の第二供給ローラ７と第一引取ローラ１１との間が仮撚域となる。具体的には、第二供給ローラ７と流体旋回ノズル１０との間が加撚域Ｔ１となり、流体旋回ノズル１０と第一引取ローラ１１との間が解撚域Ｔ２となる。
【００８６】
仮撚工程の加工速度においては、２００〜７００ｍ／分が好ましく、加工速度及び延伸倍率等を各々特定することが好ましい。加工速度とは、第一引取ローラ１１から糸を引き出すときの糸速をいい、すなわち、第一引取ローラ１１の表面速度をいう。
【００８７】
仮撚工程において、延伸倍率は、１．１倍以下とすることが好ましい。ここで、仮撚工程における延伸倍率とは、第二供給ローラ７の表面速度と第一引取ローラ１１の表面速度との比（延伸倍率＝第一引取ローラ１１の表面速度／第二供給ローラ７の表面速度）をいう。延伸倍率が１．１以上を超えると、単糸形態が変化し、単糸中空部が潰れ易くなる為、好ましくない。
【００８８】
仮撚工程の後、仮撚中空マルチフィラメント糸aは、ポリステル延伸糸bとともに引き揃えてインターレースノズル１２へ導かれ、インターレースノズル１２を用い、エアー圧１．０〜７．０ｋｇ／ｃｍ2、オーバーフィード率が１．０〜５．０％の条件で混繊交絡し、熱収縮性複合糸とする。オーバーフィード率とは、インターレースノズルへ導入される直前の糸速をＶ１、インターレースノズルを通過した直後の糸速をＶ２としたとき、オーバーフィード率＝（Ｖ１−Ｖ２）／Ｖ２×１００（％）なる式で算出される。図５の場合では、オーバーフィード率＝（第一引取ローラ１１の表面速度−第二引取ローラ１３の表面速度）／第二引取ローラ８の表面速度×１００（％）となる式で算出される。
【００８９】
熱収縮性複合糸は、第二引取ローラ１３を通過した後、巻取ローラ１４によりパッケージ１５に捲き取られる。なお、熱収縮性複合糸においては、目安として、交絡数が２０〜１５０個／ｍ程度の範囲にあると、適度な混繊交絡を有しているといえる。
【００９０】
２．複合糸
本発明の複合糸は、上記の仮撚中空マルチフィラメントａと、ポリエステル繊維Ｂとを含む。本発明の複合糸は、上記の熱収縮性複合糸を、例えば、熱収縮処理して上記のポリエステル延伸糸ｂを収縮させることにより得られるものであり、前記ポリエステル延伸糸ｂが熱収縮後にポリエステル繊維Ｂになる。図６に示すように、本発明の複合糸では、仮撚中空マルチフィラメントａが鞘側に配されると共に、ポリエステル繊維Ｂが芯側に配される。防透け性に寄与する仮撚中空マルチフィラメントａが比較的鞘側に配されていることにより、優れた防透性を有すると共に、ポリエステル繊維Ｂによって十分な収縮が発現されていることで、織編物としたときに薄手であっても風合いに優れるものとなる。
【００９１】
本発明の複合糸において、仮撚中空マルチフィラメントａの構成は、前記熱収縮性複合糸における仮撚中空マルチフィラメントａと同じである。
【００９２】
ポリエステル繊維Ｂは、熱収縮処理によって前記ポリエステル延伸糸ｂが十分に収縮した状態になっている。
【００９３】
ポリエステル繊維Ｂの単糸繊度としては、特に制限されないが、例えば、１．０〜５．０ｄｔｅｘ、好ましくは１．５〜４．５ｄｔｅｘが挙げられる。ポリエステル繊維Ｂの総繊度としては、特に制限されないが、例えば、２０〜１００ｄｔｅｘ、好ましくは３０〜９０ｄｔｅｘが挙げられる。また、ポリエステル繊維Ｂの単糸本数については、前記熱収縮性複合糸におけるポリエステル延伸糸ｂと同じである。
【００９４】
複合糸において、仮撚中空マルチフィラメントａとポリエステル繊維Ｂとの質量比率（ａ／Ｂ）については、特に制限されないが、例えば、９５／５〜６５／３５、好ましくは８５／１５〜７５／２５が挙げられる。
【００９５】
本発明の複合糸の捲縮率は５％以下であり、好ましくは１．０〜２．５％、より好ましくは１．５〜２．５％である。捲縮率が５％以下であると、ポリエステルフィラメント糸のねじれ現象が弱くなり、繊維内部の構造変化（例えば、形態ひずみ）が少なく、しかも断面変形が緩やかになるため、中空部が潰れずに維持されると共に、ポリエステルの配向の進行が極力抑えられ、優れた濃染性を実現できる。
【００９６】
本発明の複合糸のトルクについては、特に制限されないが、例えば、前述する測定条件にて求められるトルク４５Ｔ／Ｍ以上、好ましくは５０Ｔ／Ｍ以上、より好ましくは５５以上が挙げられる。当該トルクが４５Ｔ／Ｍ以上であると、ポリエステルフィラメント糸のねじれ現象が弱くなり、繊維内部の構造変化（例えば、形態ひずみ）が少なく、しかも断面変形が緩やかなものとなるため、仮撚中空マルチフィラメントａの中空部が潰れずに維持され易くなると共に、ポリエステルの配向の進行が極力抑えられ、濃染性をより一層向上させることができる。また、トルクが高い程、撚りの効果は大きく集束性に優れる織編物を製造することが可能になる。
【００９７】
本発明の複合糸は、フィラメント間の複雑な内部屈折によって外部への乱反射が少なくなくなる上に、仮撚加工糸の有する濃染性との相乗効果により、薄手であっても濃染性に優れた織編物を形成することができる。
【００９８】
本発明の複合糸は、前記熱収縮性複合糸を熱収縮処理することにより得ることができる。前記熱収縮性複合糸を熱収縮処理することにより、図２に示すように熱収縮性複合糸において比較的鞘側に位置していたポリエステル延伸糸ｂが芯側に移行し、図６に示すように、比較的鞘側に仮撚中空マルチフィラメントａが配されると共に、芯側にポリエステル繊維Ｂが配されてなる複合糸が得られる。
【００９９】
熱収縮処理としては、具体的には熱水収縮処理が挙げられる。熱水収縮処理の条件としては、ポリエステル延伸糸ｂを十分に収縮させ得るように適宜設定すればよいが、例えば、８０〜１３０℃で１０〜３０分間が挙げられる。
【０１００】
[織編物]
本発明の織編物は、前記熱収縮性複合糸又は前記複合糸を含む。本発明の織編物において、構成糸の少なくとも一部に前記熱収縮性複合糸又は前記複合糸が使用されていればよいが、優れた透け防止性及び濃染性を備えさせるという観点から、織編物における前記熱収縮性複合糸又は前記複合糸の使用量として、５０質量％以上、好ましくは７０質量％以上、更に好ましくは８０％以上、９０％以上、９５質量％以上、又は１００質量％が挙げられる。
【０１０１】
また、本発明の織編物において、織編物の組織としては特に限定されず、用途に応じて組織を適宜設定すればよい。例えば、織物であれば、平織、綾織、朱子織、必要に応じて多重組織を採用すればよく、また、編物であれば、丸編の天竺、スムース、経編のトリコット、必要に応じて多重組織）を採用すればよい。
【０１０２】
本発明の織編物の厚みについては、その用途に応じて適宜設定すればよいが、例えば、編物の場合であれば、０．５ｍｍ以下であることが好ましく、０．３〜０．５ｍｍであることが更に好ましい。本発明の織編物は、このように十分に薄くしても、優れた透け防止性を有し、しっかりした風合いを有することができる。
【０１０３】
また、本発明の織編物の一態様として、下記式（Ｉ）で表される湿潤時の防透性低下度が５．０％以下、好ましくは４．５％以下であるものが挙げられる。
【数１】
2019065413.tif 000003
【０１０４】
湿潤時の防透性低過度を前記範囲内に充足させるには、使用する前記熱収縮性複合糸又は前記複合糸の量、前記熱収縮性複合糸又は前記複合糸における仮撚中空マルチフィラメントａの混用率、織編物のカバーファクター等を適宜調節すればよい。
【０１０５】
また、本発明の織編物のカバーファクター（ＣＦ）については、特に制限されないが、例えば、織物の場合であれば、ＣＦが１０００〜３５００、好ましくは１５００〜２５００が挙げられ、編物の場合であれば、ＣＦが５００〜２５００、好ましくは８００〜１８００が挙げられる。本発明の織編物のＣＦが、上記範囲を満たす場合、格段に優れた透け防止性と共に、涼感性及び紫外線防止性もより一層向上させることができる。
【０１０６】
ここで、ＣＦは、織物の場合は下記式（ＩＩＩ）によって算出され、編物の場合は下記式（ＩＶ）によって算出される。
【数２】
2019065413.tif 000004
【０１０７】
本発明の織編物の用途については、特に制限されないが、例えば、ユニフォーム、スポーツウェア、インナー等、薄地であっても防透性が望まれる用途が挙げられる。
【０１０８】
本発明の織編物は、前記複合糸を使用して製織編することによって製造してもよい。また、本発明の織編物は、前記収縮性複合糸を使用して製織編して生機を製造した後に、当該生機を熱収縮処理させることにより、前記複合糸を含む織編物を製造してもよい。更に、本発明の織編物は、前記収縮性複合糸を使用して製織編したものを熱収縮処理させることなく、前記収縮性複合糸を含む織編物として使用してもよい。
【０１０９】
本発明の織編物の製造において、前記収縮性複合糸又は前記複合しの製織編は、公知の織機、編機を用いて行えばよく、製織編に先立つ準備工程も公知の設備を使用すればよい。
【０１１０】
また、前記収縮性複合糸を使用して製織編した生機を熱収縮処理する場合、当該熱収縮処理は、例えば、熱水中に当該生機を所定時間浸漬する熱水収縮処理によって、ポリエステル延伸糸ｂを十分に熱収縮させればよい。熱水収縮処理の条件としては、例えば、８０〜１３５℃程度で１０〜３０分程度が挙げられる。このような熱水収縮処理によって、ポリエステル延伸糸ｂを十分に熱収縮させ、透け防止性及ぶ濃染性に優れた織編物を得ることができる。
【０１１１】
前記熱収縮処理は、精練加工及び染色加工において、実行されるものであってもよい。当該態様の熱収縮処理について、以下、一例を挙げて説明する。先ず、生機を精練する。精練は、８０〜１３０℃の温度下で連続方式又はバッチ方式により行えばよい。通常は、１００℃以下でバッチ方式により行うのが好ましく、特にジェットノズルを備えた高圧液流染色機を用いて行うのが好ましい。精練した後は、必要に応じて、プレセットを行ってもよい。プレセットは通常、ピンテンターを用いて１７０℃〜２００℃で３０〜１２０秒間乾熱処理する。その後、常法に従って染色加工を行う。必要に応じてファイナルセットを行ってもよい。
【実施例】
【０１１２】
以下、実施例によって本発明を詳しく説明する。但し、本発明は以下の実施例によって限定されるものではない。
【０１１３】
１．測定・評価方法
以下の実施例、比較例における測定及び評価は下記の方法に従って行った。
（１）極限粘度［η］
フェノールと四塩化エタンとの等質量混合物を溶媒として、温度２０℃の条件下で常法に基づき測定した。
【０１１４】
（２）単糸の外周長（μｍ）に対する第一の樹脂部の単糸表面への露出長（μｍ）の割合（ＥＣ）
高配向未延伸中空マルチフィラメント糸ａから取り出した単糸の、長手方向に対して垂直方向の断面を光学顕微鏡（ＩＮＡＢＡＴＡ＆ＣＯ製  「ＰＣＳＣＯＰＥ  ＰＣＳ−８１Ｘ」）で観察し、単糸の外周長（μｍ）、及び第一の樹脂部の単糸外周表面への露出長（第一の樹脂部によって形成されている外周部分の長さ）（μｍ）を測定し、次式により割合（ＥＣ）を算出した。
ＥＣ（％）＝｛第一の樹脂部の露出長（μｍ）／単糸の外周長（μｍ）｝×１００
【０１１５】
（３）単糸の中心から単糸の外周までの距離（μｍ）に対する、単糸の外周から葉部までの最短距離（μｍ）の平均比率（ＤＣ）
高配向未延伸中空マルチフィラメント糸から取り出した単糸の、長手方向に対する垂直方向の断面を光学顕微鏡（ＩＮＡＢＡＴＡ＆ＣＯ製  「ＰＣＳＣＯＰＥ  ＰＣＳ−８１Ｘ」）で観察し、単糸の中心から単糸外周までの距離（μｍ）及び各葉部における単糸外周から各葉部までの最短距離（μｍ）を測定した。そして、単糸の中心から単糸外周までの距離（μｍ）に対する各葉部における単糸外周から各葉部までの最短距離（μｍ）の平均比率（ＤＣ（％））を、次式により算出した。
ＤＣ（％）＝単糸外周から各葉部までの最短距離の平均値（μｍ）／単糸の中心から単糸外周までの距離（μｍ）×１００
【０１１６】
（４）互いに隣り合う葉部と葉部との最短距離（μｍ）
高配向未延伸中空マルチフィラメント糸から取り出した単糸の長手方向に対する垂直方向の断面を光学顕微鏡（ＩＮＡＢＡＴＡ＆ＣＯ製  「ＰＣＳＣＯＰＥ  ＰＣＳ−８１Ｘ」）で観察し、分離している葉部における隣り合う葉部との最短距離（μｍ）を測定した。断面における分離している葉部全てについて測定し、その平均値を、互いに隣り合う葉部と葉部との最短距離（μｍ）とした。
【０１１７】
（５）中空率
マルチフィラメント糸の単繊維について、長手方向に対する垂直方向の断面を光学顕微鏡を用い倍率３４５倍にて断面写真を撮影し、この断面写真から画像処理により、全体の面積と中空部の面積を測定し、全体の面積に対する中空部の面積を算出した。マルチフィラメント糸から２０本の単糸を採取し、これらの平均値を算出した。
【０１１８】
（６）異形度
先ず、仮撚中空マルチフィラメント糸ａの単糸の横断面を５８０倍に拡大撮影し、得られた拡大写真から、単糸の横断面に外接する真円の径を外接円径（Ｄ）、当該横断面に内接する真円の径を内接円径（ｄ）として求め、下記式に従って異形度を算出した。仮撚中空マルチフィラメント糸ａから２０本の単糸を採取し、これらの平均値を算出した。
異形度（％）＝（１−ｄ／Ｄ）×１００
【０１１９】
（７）捲縮率
枠周１．１２５ｍの検尺機を用いて巻き数５回で混繊交絡糸をカセ取りした後、カセを室温下フリー状態でスタンドに一昼夜吊り下げた。次に、カセに０．０００１４７ｃＮ／ｄｔｅｘの荷重を掛けたまま沸水中に投入し３０分間湿熱処理した。その後、カセを取り出し、水分を濾紙で軽く取り、室温下フリー状態で３０分間放置した。そして、カセに０．０００１４７ｃＮ／ｄｔｅｘの荷重及び０．００１７７ｃＮ／ｄｔｅｘ（軽重荷）を掛け、長さＸを測定した。続いて、０．０００１４７ｃＮ／ｄｔｅｘの荷重は掛けたまま、軽重荷に代えて０．０４４ｃＮ／ｄｔｅｘの荷重（重荷重）を掛け、長さＹを測定した。その後、捲縮率（％）＝（Ｙ−Ｘ）／Ｙ×１００なる式に基づき、算出した。捲縮率の測定は、混繊交絡糸の５本について行い、それぞれの平均をその糸の捲縮率とした。
【０１２０】
（８）トルク
先ず、熱収縮性複合糸２００ｃｍを、ピンを支点にＵ字状に吊り下げた（熱収縮性複合糸の両端が上部、支点となるピンが下部となるように配置）。次いで、熱収縮性複合糸の両上端に０．３３ｃＮ／ｄｔｅｘの初荷重を掛けて固定した。支点となるピンの熱収縮性複合糸部分に０．００３ｃＮ／ｄｔｅｘの荷重を掛けた後、ピンを外し、懸垂状態で自己旋回させた。自己旋回が止まった時点で検撚し、旋回数を求め、１メートル当たりの撚数をトルク（Ｔ／Ｍ）として算出した。
【０１２１】
（９）防透性低下度（ＴＦ）
分光光度計（島津製作所製「ＵＶ−３１００ＰＣ」）を使用し、乾燥時の織編物の防透度（％）（ＷＩｄ）及び湿潤時の織編物の防透度（％）（ＷＩｗ）を求め、下記式により防透性低下度を算出した。なお、乾燥時の織編物は、織編物を２０℃かつ６５％ＲＨの環境下で２４時間静置した試料とした。湿潤時の織編物は、織編物を２０℃６５％ＲＨの環境下で２４時間静置した後に、当該織編物と同質量の水分を含ませた試料である。
湿潤時の防透性低下度（％）＝ＷＩｄ−ＷＩｗ
防透度（％）＝１００−（織編物の後側に白板及び黒板を置いた時のＬ＊値の差）／（白板と黒板のＬ＊値の差）×１００    （ＩＩ）
【０１２２】
（１０）繊度
ＪＩＳ  Ｌ  １０９６：２０１０  ８．９．９．１．ｂに従い測定、算出した。
【０１２３】
（１１）編物の厚さ
精密厚み測定器（株式会社尾崎製作所製、「ピーコック」）を用い測定、算出した。
【０１２４】
（１２）Ｌ値
色彩色差計（マクベス社製分光光度計  ＣＥ−３１００）を用いてＬ値を測定した。
【０１２５】
（１３）風合い（ふかつき感（肉厚感）、ハリコシ感）
織編物に対し、触感により下記の基準で評価した。
○：ハリコシ感があり、且つふかつき感が少ない。
×：ハリコシ感があるが、ふかつき感が発現する。
【０１２６】
２．熱収縮性複合糸及び編物の製造
（実施例１）
第一の樹脂部では、ポリエチレンテレフタレートとして、極限粘度が０．６５のもので常法によりチップ化し、乾燥したものを用いた。第一の樹脂部では、当該ポリエチレンテレフタレートに対して、無機酸化物微粒子として酸化チタン微粒子（ＴｉＯ2）を５質量％の割合となるように含有させた樹脂組成物を使用した。第二の樹脂部では、ポリエチレンテレフタレートとして、極限粘度が０．６５のもので常法によりチップ化し、乾燥したものを用いた。第二の樹脂では、当該ポリエチレンテレフタレートに対して、酸化チタン微粒子（ＴｉＯ2）を０．４質量％の割合となるように含有させた。
【０１２７】
第一の樹脂部と第二の樹脂部との質量比（第一の樹脂部／第二の樹脂部）が７５／２５であって、図３（ｃ）に示す多葉形状（葉部の数：２０個）となるノズルを用い、常用の複合紡糸装置を用いて、紡糸温度２９５℃でマルチフィラメントを紡出した。そして、紡出したマルチフィラメントを冷却し、その表面に油剤を付与し、３０００ｍ／分の速度で引取ローラにて引き取り、高配向未延伸中空マルチフィラメント糸ａ（総繊度：１１４．４ｄｔｅｘ、単糸本数４８本、伸度：１４６．３％、横断面の外周の異形度は３％以下の略真円状）を得た。
【０１２８】
一方、伸度２５．９％、単糸繊度１．８ｄｔｅｘ、総繊度３２．７ｄｔｅｘ１８フィラメント、熱収縮率１５．７％のポリエステル延伸糸ｂを用意した。そして、上記高配向未延伸中空マルチフィラメント糸ａ、ポリエステル延伸糸ｂを図５に示すような熱収縮性複合糸の製造工程に供した。仮撚加工条件及び流体噴射加工条件は下記の通りとし、１４８．４ｄｔｅｘ６６フィラメント熱収縮性複合糸を得た。
【０１２９】
＜仮撚加工条件＞
第一供給ローラ６の表面速度：４９８．０ｍ／分
ポリエステル延伸糸ｂの延伸倍率：１．００倍
第二供給ローラ７の表面速度：４８５．４ｍ／分
ポリエステル高配向未延伸糸aの延伸倍率：１．０３倍
ヒーター８の温度：２８５℃
加撚張力：１１．３ｇ
解撚張力：１１．７ｇ
解撚／加撚の張力比（Ｋ値）：１．０４
流体旋回ノズル１０のエアー圧力：５．０ｋｇ／ｃｍ2
流体旋回ノズル１０の旋回方向：Ｚ方向
第一引取ローラ１１の表面速度：５００ｍ／分
仮撚係数：８０００
仮撚数：８００Ｔ／Ｍ
＜流体噴射加工条件＞
インターレースノズル１２：ヘヴァライン製Ｐ−２１２
インターレースノズル１２のエアー圧力：３．５ｋｇ／ｃｍ2
第二引取ローラ１３の表面速度：４９１．６ｍ／分
インターレースゾーンのオーバーフィード率：２．０％
【０１３０】
なお、巻取ローラ１４の表面速度を４９２．５ｍ／分とし、巻取ゾーンのオーバーフィード率を１．５％とした。
【０１３１】
得られた熱収縮性複合糸について、光学顕微鏡（オリンパス株式会社製、商品名「ＢＨ２−ＵＭＦ」）を用いて、倍率２３０倍で撮影した断面写真を図７に示す。なお、図７の仮撚中空マルチフィラメント糸ａの中空率は１３％、異形度は１０％であった。
【０１３２】
次いで、筒編機（福原工業製）を使用し、熱収縮性複合糸を配した生機を得た（天竺編み、４１ウェール／２．５４ｃｍ、４２コース／２．５４ｃｍ）。そして、ＢＯＬＯＦＦ精練機（福伸工業株式会社製）を用いて、生機を８０℃で２０分間精練し、編物を得て、Ｌ値を除いた各種評価を行った。
【０１３３】
次に、下記処方１に示す組成の染液を調製し、この染液を用いて、生機を１３５℃で３０分間染色した後、下記処方２に示す組成の還元液を調整して、染色編地を８０℃で２０分にて還元処理を実施した。
＜処方１＞
Ｄｉａｎｉｘ  Ｂｌａｃｋ  １５％ｏｍｆ
ニッカサンソルトＳＮ−１３０  ０．５ｇ／Ｌ
酢酸  ０．２ｇ／Ｌ
＜処方２＞
ハイドロサリファイト  １ｇ／Ｌ
水酸化ナトリウム  １ｇ／Ｌ
サンモールＦＬ  １ｇ／Ｌ
【０１３４】
その後、シュリンクサーファー型乾燥機（株式会社ヒラノテクシート製）を用いて６０℃で乾燥し、Ｌ値を測定した。
【０１３５】
（実施例２〜４）
前記実施例１と同様の手法を用い、中空率２０％、１０％、及び５％の高配向未延伸中空マルチフィラメント糸ａを得た（中空率以外の構造や特性は、前記実施例１で使用した高配向未延伸中空マルチフィラメント糸ａと同様）。当該高配向未延伸中空マルチフィラメント糸ａを使用して、前記実施例１と同条件で編物を製造した。
【０１３６】
（比較例１）
前記実施例１において、高配向未延伸中空マルチフィラメント糸ａに対する仮撚加工を流体旋回仮撚からディスク仮撚に変更し、下記条件で仮撚加工及び流体噴射加工を実行し、１１０．７ｄｔｅｘ６６フィラメントの熱収縮性複合糸を得た。
【０１３７】
＜仮撚加工条件＞
第一供給ローラ６の表面速度：４９８．０ｍ／分
ポリエステル延伸糸ｂの延伸倍率：１．００倍
第二供給ローラ７の表面速度：３２０．５ｍ／分
ポリエステル高配向未延伸糸aの延伸倍率：１．５６倍
ヒーター８の温度（ショート部／ロング部）：４００℃／２２０℃
加撚張力：４２．０ｇ
解撚張力：３２．０ｇ
Ｋ値（解撚／加撚の張力比）：０．７６
ディスク構成：Ｚ−１−６−Ｋ
ディスクの旋回方向：Ｚ方向
ディスクの回転速度：８００回転／分
第一引取ローラ１１の表面速度：５００ｍ／分
＜流体噴射加工条件＞
インターレースノズル１２：ヘヴァライン製Ｐ−１０２
インターレースノズル１２のエアー圧力：３．５ｋｇ／ｃｍ2
第二引取ローラ１３の表面速度：４９１．５ｍ／分
インターレースゾーンのオーバーフィード率：１．７％
【０１３８】
なお、巻取ローラ１４の表面速度を４９２．５ｍ／分とし、巻取ゾーンのオーバーフィード率を１．５％とした。
【０１３９】
得られた熱収縮性複合糸について、光学顕微鏡（オリンパス株式会社製、商品名「ＢＨ２−ＵＭＦ」）を用いて、倍率２３０倍で撮影した断面写真を図８に示す。なお、図８の仮撚中空マルチフィラメント糸aの中空率は０％、異形度は５０％であった。
【０１４０】
得られた熱収縮性複合糸を用いて、実施例１と同条件で、製編、精練、染色、還元、及び乾燥処理を行い、編物を得た。
【０１４１】
（比較例２）
（１）高配向未延伸中空マルチフィラメント糸aに代えて、無機酸化物微粒子として酸化チタン微粒子（ＴｉＯ２）を０．４質量％の割合となるように含有させ全分散した高配向未延伸マルチフィラメント糸（総繊度：１３６．２ｄｔｅｘ、単糸本数３６本、伸度：１３９．２％）を用いたこと、及び（２）仮撚加工を流体旋回仮撚からディスク仮撚に変更し、下記条件で仮撚加工及び流体噴射加工を実行したこと以外は、実施例１と同条件で熱収縮性複合糸（１１７ｄｔｅｘ５４フィラメント）を得た。
【０１４２】
＜仮撚加工条件＞
第一供給ローラ６の表面速度：３９８．５ｍ／分
ポリエステル延伸糸ｂの延伸倍率：１．００倍
第二供給ローラ７の表面速度：２３２．５ｍ／分
ポリエステル高配向未延伸糸aの延伸倍率：１．７２倍
ヒーター８の温度（ショート部／ロング部）：２１５℃／２１５℃
加撚張力：３６．８ｇ
解撚張力：３０．７ｇ
Ｋ値（解撚／加撚の張力比）：０．８３
ディスク構成：Ｚ−１−６−Ｋ
ディスクの旋回方向：Ｚ方向
ディスクの回転速度：６４０回転／分
第一引取ローラ１１の表面速度：４００ｍ／分
＜流体噴射加工条件＞
インターレースノズル１２：ヘヴァライン製Ｐ−１０２
インターレースノズル１２のエアー圧力：３．０ｋｇ／ｃｍ2
第二引取ローラ１３の表面速度：３８６．０ｍ／分
インターレースゾーンのオーバーフィード率：３．５％
【０１４３】
なお、巻取ローラ１４の表面速度を３８６．０ｍ／分とし、巻取ゾーンのオーバーフィード率を３．５％とした。
【０１４４】
得られた熱収縮性複合糸に含まれる仮撚中空マルチフィラメント糸について、光学顕微鏡（オリンパス株式会社製、商品名「ＢＨ２−ＵＭＦ」）を用いて、倍率２３０倍で撮影した結果、中空率は０％、異形度は４２％であった。
【０１４５】
得られた熱収縮性複合糸について、実施例１と同条件で、製編、精練、染色、還元、及び乾燥処理を行い、編物を得た。
【０１４６】
２．結果
実施例及び比較例の製造条件等を表１に示す。得られた熱収縮性複合糸及び編物の評価結果を表２に示す。
【０１４７】
【表１】
2019065413.tif 000005
【０１４８】
【表２】
2019065413.tif 000006
【０１４９】
実施例１〜４では、Ｌ値が十分に低く、透け防止性及び風合いに優れる結果となった。比較例１では、Ｌ値が高くなり、肉厚感が出て風合いが悪い上に、実施例よりも厚みが大きいにも関わらず実施例と同等の防透性しか達成できなかった。比較例２では、中空部が潰れ防透性に劣るものとなり、肉厚感が出て柔らかい風合いとならなかった。なお、実施例１〜４の熱収縮性複合糸に含まれる仮撚中空マルチフィラメントａの横断面は、原糸として使用した配向未延伸中空マルチフィラメント糸ａの横断面と同様の多葉形状であった。
【符号の説明】
【０１５０】
ａ  仮撚中空マルチフィラメントａ
ｂ  ポリエステル延伸糸ｂ
１  単糸
２  第一の樹脂部
３  第二の樹脂部
４  葉部
５  中空部
６  第一供給ローラ
７  第二供給ローラ
８  ヒーター
９  クーリングプレート
１０  流体旋回ノズル
１１  第一引取ローラ
１２  インターレースノズル
１３  第二引取ローラ
１４  巻取ローラ
１５  パッケージ
１６  糸条供給口
１７  エアー供給口
Ｂ  ポリエステル繊維Ｂ
【図１】
2019065413.tif 000007
【図２】
2019065413.tif 000008
【図３】
2019065413.tif 000009
【図４】
2019065413.tif 000010
【図５】
2019065413.tif 000011
【図６】
2019065413.tif 000012
【図７】
2019065413.tif 000013
【図８】
2019065413.tif 000014